(57)【要約】【課題】白色の黄味を抑制し、かつ、印刷物の商品価値の上で好ましいとされるわずかに青味を帯びた白色の画像を記録することができる非水系インク組成物、およびインクジェット記録方法を提供することにある。【解決手段】本発明に係る非水系インク組成物は、中空樹脂粒子と、シアン顔料およびシアン染料から選択される少なくとも１種の色材と、を含有する非水系インク組成物であって、前記中空樹脂粒子と前記色材との質量比は、１：０．０００００１〜１：０．０００１であることを特徴とする。【選択図】なし【特許請求の範囲】
【請求項１】
中空樹脂粒子と、
シアン顔料およびシアン染料から選択される少なくとも１種の色材と、
を含有する非水系インク組成物であって、
前記中空樹脂粒子と前記色材との質量比は、１：０．０００００１〜１：０．０００１である、非水系インク組成物。
【請求項２】
請求項１に記載の非水系インク組成物において、
前記中空樹脂粒子を構成する樹脂は、スチレン−アクリル共重合体である、非水系インク組成物。
【請求項３】
請求項１または２に記載の非水系インク組成物において、
前記中空樹脂粒子の内径は、１００〜７００ｎｍである、非水系インク組成物。
【請求項４】
請求項１ないし３のいずれか一項に記載の非水系インク組成物において、
前記中空樹脂粒子の外径は、２００〜９００ｎｍである、非水系インク組成物。
【請求項５】
請求項１ないし４のいずれか一項に記載の非水系インク組成物において、
前記中空樹脂粒子の含有量は、５〜２０質量％である、非水系インク組成物。
【請求項６】
請求項１ないし５のいずれか一項に記載の非水系インク組成物において、
さらに、アルキレングリコール化合物およびラクトンから選択される少なくとも１種を含有する、非水系インク組成物。
【請求項７】
請求項６に記載の非水系インク組成物において、
前記ラクトンは、β−プロピオラクトン、β−ブチロラクトン、γ−ブチロラクトン、γ−バレロラクトン、δ−バレロラクトン、およびε−カプロラクトンから選択される少なくとも１種である、非水系インク組成物。
【請求項８】
請求項１ないし７のいずれか一項に記載の非水系インク組成物を用いて画像を形成する、インクジェット記録方法。
【発明の詳細な説明】
【技術分野】
【０００１】
本発明は、非水系インク組成物およびインクジェット記録方法に関する。
【背景技術】
【０００２】
従来から、印刷分野等において白色インクが使用されている。この白色インクには、高い隠蔽性および着色力が要求される。例えば、有色媒体または透明媒体への印刷では、色材の隠蔽性が低いと、印刷媒体の色などの背景が透けてしまい、色再現性が劣る結果となる。そのため、まず有色媒体または透明媒体上に白色インクを塗布し、その上に他色インクを塗布することにより隠蔽性を高めている。以上のように、白色インクの使用量は他色に比べて非常に多く、確実に需要が増加している。
【０００３】
ところで、インクジェット記録用インクは、従来の印刷方式に比べて簡便かつコンパクトであることから利用が拡大している。従来のインクジェット記録用白色インクは、白色顔料として、二酸化チタン、酸化亜鉛などの金属酸化物粒子を使用していたため、分散安定性に劣り、顔料が沈降しやすいという問題があった。沈降した顔料が凝固すると、インクジェットノズルに目詰まりが発生し、印刷画像が不鮮明となったり、あるいは印刷抜けが生じることがある。このような課題を解決するために、中空状の樹脂粒子を含有する白色インクが提案されている（例えば、特許文献１参照）。しかしながら、中空状の樹脂粒子を含有する白色インクでは、その印刷物が黄味を帯びた白色となってしまい、印刷物の商品価値の上で好ましくないという問題があった。
【特許文献１】特開２００７−２１１１７６号公報
【発明の開示】
【発明が解決しようとする課題】
【０００４】
本発明の目的は、白色の黄味を抑制し、かつ、印刷物の商品価値の上で好ましいとされるわずかに青味を帯びた白色の画像を記録することができる非水系インク組成物、およびインクジェット記録方法を提供することにある。
【課題を解決するための手段】
【０００５】
本発明に係る非水系インク組成物は、中空樹脂粒子と、シアン顔料およびシアン染料から選択される少なくとも１種の色材と、を含有する非水系インク組成物であって、前記中空樹脂粒子と前記色材との質量比は、１：０．０００００１〜１：０．０００１であることを特徴とする。
【０００６】
上記非水系インク組成物によれば、白色の黄味を抑制し、かつ、印刷物の商品価値の上で好ましいとされるわずかに青味を帯びた白色の画像を記録することができる。
【０００７】
本発明に係る非水系インク組成物において、前記中空樹脂粒子を構成する樹脂は、スチレン−アクリル共重合体であることができる。
【０００８】
本発明に係る非水系インク組成物において、前記中空樹脂粒子の内径は、１００〜７００ｎｍであることができる。
【０００９】
本発明に係る非水系インク組成物において、前記中空樹脂粒子の外径は、２００〜９００ｎｍであることができる。
【００１０】
本発明に係る非水系インク組成物において、前記中空樹脂粒子の含有量は、５〜２０質
量％であることができる。
【００１１】
本発明に係る非水系インク組成物において、さらに、アルキレングリコール化合物およびラクトンから選択される少なくとも１種を含有することができる。
【００１２】
本発明に係る非水系インク組成物において、前記ラクトンは、β−プロピオラクトン、β−ブチロラクトン、γ−ブチロラクトン、γ−バレロラクトン、δ−バレロラクトン、およびε−カプロラクトンから選択される少なくとも１種であることができる。
【００１３】
本発明に係るインクジェット記録方法は、上記の非水系インク組成物を用いて画像を形成することを特徴とする。
【発明を実施するための最良の形態】
【００１４】
以下、本発明の好適な実施形態について、詳細に説明する。
【００１５】
１．非水系インク組成物
本実施形態に係る非水系インク組成物は、中空樹脂粒子と、シアン顔料およびシアン染料から選択される少なくとも１種の色材と、を含有する非水系インク組成物であって、前記中空樹脂粒子と前記色材との質量比は、１：０．０００００１〜１：０．０００１である。
【００１６】
１．１  中空樹脂粒子
本実施形態に係る非水系インク組成物は、白色有機顔料として中空樹脂粒子を含有している。この中空樹脂粒子は、その内部に空洞を有し、かつ、その外殻が液体等の流動体を透過できる構造となっている。したがって、該中空樹脂粒子が非水系インク組成物中に存在する場合には、内部の空洞は有機溶媒で満たされることになる。有機溶媒で満たされた粒子は、外部の有機溶媒とほぼ等しい比重を有するため、非水系インク組成物中で沈降することなく分散安定性を保つことができる。これにより、非水系インク組成物の貯蔵安定性や吐出安定性を高めることができる。
【００１７】
また、本実施形態に係る非水系インク組成物を、紙その他の記録媒体上に吐出させると、粒子の内部の有機溶媒が乾燥時に抜けることにより空洞となる。粒子が内部に空気を含有することにより、粒子は屈折率の異なる樹脂層および空気層を形成し、入射光を効果的に散乱させるため、白色を呈することができる。
【００１８】
中空樹脂粒子の外径は、好ましくは２００〜９００ｎｍであり、より好ましくは４００〜８００ｎｍである。外径が９００ｎｍを超えると、粒子が沈降するなどして分散安定性を損なうことがある。一方、外径が２００ｎｍ未満であると、白色度が不足する傾向にある。
【００１９】
中空樹脂粒子の外径は、レーザー回折散乱法を測定原理とする粒度分布測定装置により測定することができる。レーザー回折式粒度分布測定装置として、例えば、動的光散乱法を測定原理とする粒度分布計（例えば、「マイクロトラックＵＰＡ」日機装株式会社製）を用いることができる。
【００２０】
中空樹脂粒子の内径は、好ましくは１００〜７００ｎｍであり、より好ましくは２５０〜７００ｎｍである。内径が上記範囲外であると、入射光を散乱する効果が損なわれるため、白色度が不足する傾向にある。
【００２１】
上記中空樹脂粒子の含有量（固形分）は、インク組成物の全質量に対して、好ましくは
５〜２０質量％であり、より好ましくは８〜１５質量％である。中空樹脂粒子の含有量（固形分）が２０質量％を超えると、インクジェット式記録ヘッドの目詰まりなど信頼性を損なうことがある。一方、５質量％未満であると、白色度が不足する傾向にある。
【００２２】
上記中空樹脂粒子の調製方法は、特に制限されるものではなく、公知の様々な方法を適用することができる。例えば、米国特許第４８８０４６５号明細書、特開２００３−３１３４８１号公報、さらに、米国特許第５２２９２０９号、同第４５９４３６３号、同第４４２７８３６号、または同第４０８９８００号の各明細書に記載されている。また、種々の中空粒子が市販されている。さらに、前記中空樹脂粒子の調製方法や空洞サイズもしくは外径の設計方法も公知であり、例えば、前記の各文献に記載されている。中空樹脂粒子の調製方法としては、代表的には、通常の乳化重合法に従って調製される。また、個々の中空樹脂粒子を有機系の溶媒（後記参照）に分散させた安定な分散系として調製することができ、こうして得られた分散液は、通常の顔料インク組成物を調製する際に必要とされる粉砕操作や磨砕操作を必要とせずに、良好な分散性が付与され、例えば、インクジェット記録用のインク組成物の調製に利用することができる。
【００２３】
上記の乳化重合法に適用可能なビニルモノマーとしては、非イオン性モノエチレン不飽和モノマーが挙げられ、例えば、スチレン、ビニルトルエン、エチレン、ビニルアセテート、塩化ビニル、塩化ビニリデン、アクリロニトリル、（メタ）アクリルアミド、（メタ）アクリル酸エステルなどが挙げられる。（メタ）アクリル酸エステルとしては、メチルアクリレート、メチルメタクリレート、エチル（メタ）アクリレート、ブチル（メタ）アクリレート、２−ヒドロキシエチルメタクリレート、２−エチルへキシル（メタ）アクリレート、ベンジル（メタ）アクリレート、ラウリル（メタ）アクリレート、オレイル（メタ）アクリレート、パルミチル（メタ）アクリレート、ステアリル（メタ）アクリレートなどが挙げられる。
【００２４】
また、ビニルモノマーとして、二官能性ビニルモノマーを用いることもできる。二官能性ビニルモノマーとして、例えば、ジビニルベンゼン、アリルメタクリレート、エチレングリコールジメタクリレート、１，３−ブタン−ジオールジメタクリレート、ジエチレングリコールジメタクリレート、トリメチロールプロパントリメタクリレートなどが挙げられる。上記単官能性ビニルモノマーと上記二官能性ビニルモノマーとを共重合させて高度に架橋することにより、光散乱特性だけでなく、耐熱性、耐溶剤性、溶剤分散性などの特性を備えた中空樹脂粒子を得ることができる。
【００２５】
本実施形態に用いられる中空樹脂粒子を構成する樹脂は、スチレン−アクリルエステル、スチレン−アクリロニトリル、スチレン−アクリルアミド−アクリル酸エチルなどのスチレン−アクリル共重合体であることが好ましい。非水系インク組成物において、中空樹脂粒子は耐溶剤性が要求されるが、この点においてスチレン−アクリル共重合体は優れているからである。特許第３８９７１２９号の明細書にはポリエステル系樹脂から構成された中空樹脂粒子が記載されているが、スチレン−アクリル共重合体の方が耐溶剤性に優れており、本実施形態に用いられる中空樹脂粒子として適している。
【００２６】
上記中空樹脂粒子を有機系の溶媒に分散させた分散系（以下、「中空樹脂エマルジョン」ともいう。）として調製することもできる。有機系の溶媒として、好ましくは極性有機溶媒、例えば、アルコール類（メチルアルコール、エチルアルコール、プロピルアルコール、ブチルアルコール、イソプロピルアルコール、フッ化アルコール等）、ケトン類（アセトン、メチルエチルケトン、シクロヘキサノン等）、カルボン酸エステル類（酢酸メチル、酢酸エチル、酢酸プロピル、酢酸ブチル、プロピオン酸メチル、プロピオン酸エチル等）、エーテル類（ジエチルエーテル、ジプロピルエーテル、テトラヒドロフラン、ジオキサン等）を用いることができる。より好ましい有機系の溶媒として、国際公開第２００
２／０５５６１９号パンフレットに記載されているような、常温常圧下で液体のジエチレングリコール化合物またはジプロピレングリコール化合物との混合物などが挙げられる。具体的には、ジエチレングリコールジエチルエーテルとジプロピレングリコールモノエチルエーテルとを併用することができ、また、トリエチレングリコールモノメチルエーテル、トリエチレングリコールジメチルエーテル、トリエチレングリコールモノブチルエーテル、テトラエチレンジメチルエーテル、テトラエチレンモノブチルエーテルなどを用いることができる。
【００２７】
１．２  シアン顔料、シアン染料
本実施形態に係る非水系インク組成物は、シアン顔料およびシアン染料から選択される少なくとも１種の色材を含有している。シアン顔料またはシアン染料を単独で用いるか、あるいはそれらの２種またはそれ以上を組み合わせて使用することもできる。
【００２８】
シアン顔料としては、例えば、銅フタロシアニン（ピグメントブルー１５：３、１５：４、１５：６）、アルミニウムフタロシアニン等が挙げられる。これらの顔料は、長期に亘り物理的・化学的性質が安定で、各種化学薬品・熱・光・ガスに対して耐久性があること、および色相が鮮明で着色力・色濃度が高く、色再現性が良いことから好ましく用いられる。
【００２９】
シアン染料としては、例えば、Ｄｉｒｅｃｔ  Ｂｌｕｅ  １９９、Ａｃｉｄ  Ｂｌｕｅ
９、Ａｃｉｄ  Ｂｌｕｅ  ９２などが挙げられる。
【００３０】
なお、顔料については、本願発明に適用される範囲として、粒径１０〜２００ｎｍの範囲であることが好ましい。また、染料および顔料のλｍａｘとモル吸光度を規定することによって、最適な色材を選択することもできる。
【００３１】
本実施形態に係る非水系インク組成物において、前記中空樹脂粒子と前記色材との質量比は、好ましくは１：０．０００００１〜１：０．０００１、より好ましくは１：０．０００００５〜１：０．００００５である。中空樹脂粒子と色材との質量比が上記範囲内にあると、白色の黄味が抑制された、印刷物の商品価値の上で好ましいとされるわずかに青味を帯びた白色の画像を記録することができる。ここで、「印刷物の商品価値の上で好ましいとされるわずかに青味を帯びた白色」とは、具体的には、分光光度計（例えば、ＧＲＥＴＡＧ−Ｍａｃｂｅｔｈ社製、「ＳＰＭ−５０」）を用いて記録物の測定を行った場合に、Ｌ＊値が６５以上であって、−２＜ａ＊値＜−０．５、−２＜ｂ＊値＜−０．５を満たす色彩のことをいう。中空樹脂粒子と色材との質量比が１：０．０００００１よりも小さいと、中空樹脂粒子を含有する白色インクに特有の黄味を抑制することができない場合がある。一方、中空樹脂粒子と色材との質量比が１：０．０００１よりも大きいと、青味が強くなりすぎる場合がある。
【００３２】
１．３  有機溶剤
本実施形態に係る非水系インク組成物は、有機溶剤として、常温常圧下で液体のアルキレングリコール化合物およびラクトンから選択される少なくとも１種を含有することが好ましく、アルキレングリコール化合物を含有することがより好ましい。
【００３３】
アルキレングリコール化合物は、国際公開第２００２／０５５６１９パンフレットに記載されているような、エチレングリコール化合物またはプロピレングリコール化合物であることが好ましい。
【００３４】
エチレングリコール化合物としては、エチレングリコール、ジエチレングリコール、トリエチレングリコール、テトラエチレングリコール、ポリエチレングリコールモノエーテ
ル、ポリエチレングリコールジエーテルが挙げられ、好ましくはジエチレングリコールである。
【００３５】
また、プロピレングリコール化合物としては、プロピレングリコール、ジプロピレングリコール、トリプロピレングリコール、ポリプロピレングリコールモノエーテル、ポリプロピレングリコールジエーテルが挙げられ、好ましくはジプロピレングリコールである。
【００３６】
前記ジエチレングリコール化合物としては、例えば、下記一般式（１）で表されるジエチレングリコール化合物を用いることができる。
【００３７】
【化１】
2009235153.tif 000002
（式中、Ｒ１１およびＲ１２は、それぞれ独立して、水素原子、炭素数１〜４のアルキル基、またはＲ１３ＣＯ基であり、Ｒ１３は炭素数１〜４のアルキル基である。）
本明細書において、「炭素数１〜４のアルキル基」は、直鎖状または分枝状のアルキル基であることができ、例えば、メチル基、エチル基、ｎ−プロピル基、ｉｓｏ−プロピル基、ｎ−ブチル基、ｉｓｏ−ブチル基、ｓｅｃ−ブチル基、またはｔｅｒｔ−ブチル基であることができる。
【００３８】
本実施形態に係る非水系インク組成物において用いることができるジエチレングリコール化合物として、例えば、ジエチレングリコール；ジエチレングリコールエーテル（特に、アルキルエーテル）、例えば、ジエチレングリコールモノメチルエーテル、ジエチレングリコールジメチルエーテル、ジエチレングリコールメチルエチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル；または、ジエチレングリコールエステル、例えば、ジエチレングリコールモノエチルエーテルアセテート、ジエチレングリコールモノｎ−ブチルエーテルアセテート、若しくはジエチレングリコールモノアセテートが挙げられる。これらの中では、ジエチレングリコール、ジエチレングリコールモノメチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル、ジエチレングリコールモノエチルエーテルアセテート、若しくはジエチレングリコールモノブチルエーテルアセテートが好ましい。
【００３９】
前記ラクトンとしては、炭素原子数６以下のラクトンが好ましく、β−プロピオラクトン、β−ブチロラクトン、γ−ブチロラクトン、γ−バレロラクトン、δ−バレロラクトンおよびε−カプロラクトンであることが好ましい。
【００４０】
また、前記ジプロピレングリコール化合物としては、例えば、一般式（２）で表されるジプロピレングリコール化合物を用いることができる。
【００４１】
【化２】
2009235153.tif 000003
（式中、Ｒ２１およびＲ２２は、それぞれ独立して、水素原子、炭素数１〜４のアルキル基、またはＲ２３ＣＯ基であり、Ｒ２３は炭素数１〜４のアルキル基である。）
【００４２】
本実施形態に係る非水系インク組成物において用いることができるジプロピレングリコール化合物として、例えば、ジプロピレングリコール；またはジプロピレングリコールエーテル（特に、アルキルエーテル）、例えば、ジプロピレングリコールモノメチルエーテ
ル、若しくはジプロピレングリコールモノエチルエーテルが挙げられる。
【００４３】
本実施形態に係る非水系インク組成物において用いることのできるジエチレングリコール化合物、ジプロピレングリコール化合物、およびラクトンは、それらの沸点が常圧下で、それぞれ好ましくは１５０℃以上、より好ましくは１８０℃以上である。
【００４４】
また、ジエチレングリコール化合物およびジプロピレングリコール化合物は、それらの２０℃での蒸気圧が、好ましくは１ｈＰａ以下、より好ましくは０．７ｈＰａ以下である。上記のような高沸点および低蒸気圧の条件を満たすジエチレングリコール化合物およびジプロピレングリコール化合物を用いることにより、局所的排気設備または排ガス処理設備を設ける負担が軽減され、作業環境の向上が可能となり、また周辺環境への環境負荷も軽減することが可能となる。
【００４５】
本実施形態に係る非水系インク組成物においては、前記ジエチレングリコール化合物を含有することが好ましく、その含有量は、印刷特性によって適宜選択することができるが、インク組成物全体の質量に対して２０質量％〜８０質量％であることが好ましい。
【００４６】
本実施形態に係る非水系インク組成物においては、有機溶媒として、前記ジエチレングリコール化合物、前記ジプロピレングリコール化合物、前記ラクトンないしはそれらの混合物に加えて、さらに、常温常圧下で液体であり、下記一般式（３）で表されるポリエチレングリコールモノエーテル化合物を含むことができる。
【００４７】
【化３】
2009235153.tif 000004
（式中、Ｒ３１は、炭素数１〜６のアルキル基（好ましくは、炭素数１〜４のアルキル基）であり、ｎは、３〜６の整数である。）
【００４８】
本明細書において、「炭素数１〜６のアルキル基」は、直鎖状または分枝状のアルキル基であることができ、例えば、前記「炭素数１〜４のアルキル基」に加えて、直鎖状または分枝状のペンチル基、または直鎖状または分枝状のへキシル基であることができる。
【００４９】
本実施形態に係る非水系インク組成物において用いることができるポリエチレングリコール化合物は、その沸点が常圧下で、好ましくは２００℃以上、より好ましくは２５０℃以上である。また、本実施形態に係る非水系インク組成物において用いることができるポリエチレングリコールモノエーテル化合物は、その引火点が、好ましくは１００℃以上、より好ましくは１３０℃以上である。このようなポリエチレングリコールモノエーテル化合物を用いることにより、非水系インク組成物に揮発抑制性を付与することができる。例えば、インクカートリッジからプリンタヘッドへインク組成物を輸送するチューブ内でのインク組成物の蒸発を抑制することにより、チューブ内での固形分の体積を防止ないし軽減することができる。
【００５０】
ポリエチレングリコールモノエーテル化合物としては、例えば、トリエチレングリコールモノエーテル化合物（例えば、トリエチレングリコールモノメチルエーテル、またはトリエチレングリコールモノブチルエーテル）、あるいは、前記一般式（３）においてｎが４〜６であるポリエチレングリコールモノエーテル化合物（特に、ポリエチレングリコールモノメチルエーテル）の混合物、例えば、テトラエチレングリコールモノメチルエーテルと、ペンタエチレングリコールモノメチルエーテルと、ヘキサエチレングリコールモノメチルエーテルとの混合物が挙げられる。
【００５１】
本発明に係る非水系インク組成物においては、有機溶媒として、その他の有機溶媒を含有することができる。
【００５２】
その他の有機溶媒としては、好ましくは極性有機溶媒、例えば、アルコール類（例えば、メチルアルコール、エチルアルコール、プロピルアルコール、ブチルアルコール、またはフッ化アルコール等）、ケトン類（例えば、アセトン、メチルエチルケトン、またはシクロヘキサノン等）、カルボン酸エステル類（例えば、酢酸メチル、酢酸エチル、酢酸プロピル、酢酸ブチル、プロピオン酸メチル、またはプロピオン酸エチル等）、またはエーテル類（例えば、ジエチルエーテル、ジプロピルエーテル、テトラヒドロフラン、またはジオキサン等）等を用いることができる。
【００５３】
本実施形態に係る非水系インク組成物が、ジエチレングリコール化合物、ジプロピレングリコール化合物、およびラクトンの少なくともいずれか１種を含み、ポリエチレングリコールモノエーテル化合物を含まない場合には、ジエチレングリコール化合物、ジプロピレングリコール化合物、およびラクトンの総量が、全有機溶媒成分の７５質量％以上を占めることが好ましい。
【００５４】
また、本実施形態に係る非水系インク組成物が、ジエチレングリコール化合物、ジプロピレングリコール化合物、ラクトンおよびポリエチレングリコールモノエーテル化合物の総量は、全有機溶媒成分の８０質量％以上を占めることが好ましい。
【００５５】
１．４  界面活性剤
本実施形態に係る非水系インク組成物は、シリコーン系界面活性剤または非イオン性界面活性剤であるポリオキシエチレン誘導体を含むことが好ましい。
【００５６】
シリコーン系界面活性剤としては、ポリエステル変性シリコーンやポリエーテル変性シリコーンを用いることが好ましく、具体例として、ＢＹＫ−３４７、ＢＹＫ−３４８、ＢＹＫ−ＵＶ３５００、３５１０、３５３０、３５７０（ビックケミー・ジャパン社製）が挙げられる。また、ポリオキシエチレン誘導体としては、アセチレングリコール系界面活性剤を用いることができ、その具体例として、サーフィノール１０４、８２、４６５、４８５またはＴＧ（Air Products and Chemicals. Inc.製）、オルフィンＳＴＧ、オルフィンＥ１０１０（日信化学社製）が挙げられ、その他の市販品として、ニッサンノニオンＡ−１０Ｒ、Ａ−１３Ｒ（日油社製）、フローレンＴＧ−７４０Ｗ、Ｄ−９０（共栄社化学社製）、ノイゲンＣＸ−１００（第一工業製薬社製）が挙げられる。
【００５７】
前記のポリオキシエチレン誘導体としては、常温常圧下で液体の化合物が好ましい。ポリオキシエチレン誘導体としては、例えば、ポリオキシエチレンアルキルエーテル、例えば、ポリオキシエチレンセチルエーテル（例えば、ニッサンノニオンＰ−２０８；日油社製）、ポリオキシエチレンオレイルエーテル（例えば、ニッサンノニオンＥ−２０２Ｓ、Ｅ−２０５Ｓ；日油社製）、またはポリオキシエチレンアルキルフェノールエーテル、例えば、ポリオキシエチレンオクチルフェノールエーテル（例えば、ニッサンノニオンＨＳ−２０４．５、ＨＳ−２０６、ＨＳ−２０８；日油社製）、ソルビタンモノエステル、例えば、ソルビタンモノカプリレート（例えば、ニッサンノニオンＣＰ−０８Ｒ；日油社製）、ソルビタンモノラウレート（例えば、ニッサンノニオンＬＰ−２０Ｒ；日油社製）、ポリオキシエチレンソルビタンモノエステル、例えば、ポリオキシエチレンソルビタンモノステアレート（例えば、ニッサンノニオンＯＴ−２２１；日油社製）、ポリカルボン酸系高分子活性剤（フローレンＧ−７００；共栄社化学社製）、ポリオキシエチレン高級アルコールエーテル（例えば、エマルゲン７０７、７０９；花王社製）、テトラグリセリンオレート（例えば、ポエムＪ−４５８１；理研ビタミン社製）、ノニルフェニルエトキシレート（例えば、アデカトールＮＰ−６２０、ＮＰ−６５０、ＮＰ−６６０、ＮＰ−６７
５、ＮＰ−６８３、ＮＰ−６８６；旭電化工業社製）、脂肪族リン酸エステル（例えば、アデカコールＣＳ−１４１Ｅ、ＴＳ−２３０Ｅ；旭電化工業社製）、ソルビタンセスキオレート（例えば、ソルゲン３０；第一工業製薬社製）、ソルビタンモノオレート（例えば、ソルゲン４０；第一工業製薬社製）、ポリエチレングリコールソルビタンモノラウレート（例えば、ソルゲンＴＷ−２０；第一工業製薬社製）、ポリエチレングリコールソルビタンモノオレート（例えば、ソルゲンＴＷ−８０；第一工業製薬社製）が挙げられる。さらには、ポリオキシエチレン誘導体としてアセチレングリコール系界面活性剤を用いることができる。アセチレングリコール系界面活性剤の好ましい具体例としては、下記一般式（４）で表される化合物が挙げられる。
【００５８】
【化４】
2009235153.tif 000005
（式中、０≦ｐ＋ｑ≦５０であり、Ｒ４１、Ｒ４２、Ｒ４３、およびＲ４４はそれぞれ独立してアルキル基、好ましくは炭素数１〜６のアルキル基である。）
【００５９】
前記一般式（４）で表される化合物の中で、特に好ましくは２，４，７，９−テトラメチル−５−デシン−４，７−ジオール、３，６−ジメチル−４−オクチン−３，６−ジオール、３，５−ジメチル−１−ヘキシン−３オールなどが挙げられる。前記一般式（４）で表されるアセチレングリコール系界面活性剤として市販品を利用することも可能であり、その具体例としてはサーフィノール１０４、８２、４６５、４８５、またはＴＧ（いずれもＡｉｒ  Ｐｒｏｄｕｃｔｓ  ａｎｄ  Ｃｈｅｍｉｃａｌｓ．Ｉｎｃ．より入手可能）、オルフィンＳＴＧ、オルフィンＥ１０１０（いずれも日信化学社製の商品名）が挙げられる。
【００６０】
また、ポリオキシエチレン誘導体として、その他の市販品を利用することも可能であり、その具体例としては、ニッサンノニオンＡ−１０Ｒ、Ａ−１３Ｒ（日油社製）、フローレンＴＧ−７４０Ｗ、Ｄ−９０（共栄社化学社製）、エマルゲンＡ−９０、Ａ−６０（花王社製）、またはノイゲンＣＸ−１００（第一工業製薬社製）が挙げられる。
【００６１】
本実施形態に係る非水系インク組成物において、ポリオキシエチレン誘導体の含有量は、付与すべき再溶解性によって適宜選択することができるが、インク組成物中の色材（特には顔料）の含有量１００質量部に対して、好ましくは５〜２００質量部、より好ましくは３０〜１２０質量部である。
【００６２】
１．５  分散剤
本実施形態に係る非水系インク組成物は、分散剤を含むことが好ましい。分散剤としては、通常の非水系インク組成物、特にはインクジェット記録用非水系インク組成物において用いられている任意の分散剤を用いることができ、特には有機溶剤の溶解度パラメーターが８〜１１のときに、有効に作用する分散剤を用いることが好ましい。このような分散剤としては、市販品を利用することも可能であり、その具体例としては、ポリエステル系高分子化合物（ヒノアクトＫＦ１−Ｍ、Ｔ−６０００、Ｔ−７０００、Ｔ−８０００、Ｔ−８３５０Ｐ、Ｔ−８０００Ｅ；武生ファインケミカル社製）、ｓｏｌｓｐｅｒｓｅ２０
０００、２４０００、３２０００、３２５００、３３５００、３４０００、３５２００（アビシア社製）、ｄｉｓｐｅｒｂｙｋ−１６１、１６２、１６３、１６４、１６６、１８０、１９０、１９１、１９２（ビック・ケミー社製）、フローレンＤＯＰＡ−１７、２２、３３、Ｇ−７００（共栄社化学社製）、アジスパーＰＢ８２１、ＰＢ７１１（味の素社製）、ＬＰ４０１０、ＬＰ４０５０、ＬＰ４０５５、ＰＯＬＹＭＥＲ４００、４０１、４０２、４０３、４５０、４５１、４５３（ＥＦＫＡケミカルズ社製）が挙げられる。
【００６３】
本実施形態に係る非水系インク組成物において、分散剤の含有量は、分散すべき色材によって適宜選択することができるが、インク組成物中の色材（特には顔料）の含有量１００質量部に対して、好ましくは５〜２００質量部、より好ましくは３０〜１２０質量部である。
【００６４】
１．６  その他の添加剤
本実施形態に係る非水系インク組成物は、通常の非水系インク組成物に含まれているその他の添加剤を含むことができる。このような添加剤の一つとして、安定剤（例えば、酸化防止剤または紫外線吸収剤）が挙げられる。酸化防止剤としては、例えば、ＢＨＡ（２，３−ブチル−４−オキシアニソール）またはＢＨＴ（２，６−ジ−ｔ−ブチル−ｐ−クレゾール）を用いることができ、紫外線吸収剤としては、例えば、ベンゾフェノン系化合物、またはベンゾトリアゾール系化合物を用いることができる。
【００６５】
さらに、バインダー樹脂によって、非水系インク組成物の粘度を調整することができる。非水系インク組成物の粘度（温度２０℃における粘度）は、例えば、１０ｍＰａ・ｓ、より好ましくは５ｍＰａ・ｓである。バインダー樹脂としては、例えば、アクリル樹脂、スチレンアクリル樹脂、ロジン変性樹脂、フェノール樹脂、テルペン系樹脂、ポリエステル樹脂、ポリアミド樹脂、エポキシ樹脂、塩化ビニル酢酸ビニル共重合体、繊維系樹脂（例えば、セルロースアセテートブチレート）、またはビニルトルエン−α−メチルスチレン共重合体を用いることができる。なお、バインダー樹脂は、その添加量により、記録媒体への色材の定着性をさらに良好にすることもできる。
【００６６】
本実施形態に係る非水系インク組成物は、公知の慣用方法によって調製することができる。最初に、シアン顔料、分散剤、および前記ジエチレングリコール化合物と前記プロピレングリコール化合物との混合物（一部分）を混合した後、ボールミル、ビーズミル、超音波、またはジェットミル等で顔料分散液を調製し、所望のインク特性を有するように調整する。続いて、バインダー樹脂、前記ジエチレングリコール化合物と前記ジプロピレングリコール化合物との混合物（残量）、中空樹脂粒子分散液およびその他の添加剤（例えば、分散助剤や粘度調整剤）を攪拌下に加えて非水系インク組成物を得ることができる。あるいは、色材として顔料と染料とを併用し、前記油性顔料インク組成物の調製法と同様な方法によって、非水系インク組成物を得ることができる。
【００６７】
本実施形態に係る非水系インク組成物は、特に限定されるものではないが、例えば、その表面張力は、好ましくは２０〜５０ｍＮ／ｍである。表面張力が２０ｍＮ／ｍ未満になると、インク組成物がインクジェット記録用プリンタヘッドの表面に濡れ広がるか、または滲み出してしまい、インク滴の吐出が困難となることがあり、表面張力が５０ｍＮ／ｍを超えると、記録媒体の表面において濡れ広がらず、良好な印刷ができないことがある。
【００６８】
本実施形態に係る非水系インク組成物は、撥インク処理された吐出ノズル表面に対して不活性であるという利点を有する。したがって、本発明に係る非水系インク組成物は、例えば、撥インク処理された吐出ノズル表面を有するインクジェット記録用プリンタヘッドから吐出させるインクジェット記録方法に有利に用いることができる。また、従来の油性インクを撥インク処理ヘッドに用いた際の欠点、すなわち、撥インク処理ヘッドにおいて
濡れ広がる現象、吐出が不安定になる現象、あるいはヘッドを腐食させる現象を防止することができる。
【００６９】
本実施形態に係る非水系インク組成物は、ノズルプレート表層部分に撥インク処理が施されてなるインクジェット記録ヘッドへの利用においても好適に用いることができる。本実施形態に係る非水系インク組成物と撥インク処理が施されたインクジェット記録ヘッドとの組み合わせにより、インクの飛行曲がりが発生し難く、記録紙上に良好な画像を記録することができる。本発明の非水系インク組成物によれば、撥インク処理が施されたノズルプレートの表面状態を長期に亘って良好な状態に維持することができ、長期インク吐出安定性を実現することができる。
【００７０】
本実施形態に係る非水系インク組成物は、各種インクジェット記録方式に適用することができる。すなわち、静電誘引力を利用してインクを吐出させる電界制御方式、ピエゾ素子の駆動圧力を利用してインクを吐出させるドロップ・オン・デマンド方式（または圧力パルス方式）、さらには高熱によって気泡を形成し、成長させることによって生じる圧力を利用してインクを吐出させるバブルまたはサーマルジェット方式等の各種インクジェット記録方式に適用することができる。しかしながら、ピエゾ素子の駆動圧力を利用してインクを吐出させるドロップ・オン・デマンド方式に適用するのが好ましく、この方式によって印刷を実行すると、吐出安定性に優れ、色滲みやカラーブリードのない高精細な画像を得ることができ、しかも耐熱性や耐水性にも優れている。
【００７１】
さらに、本実施形態に係る非水系インク組成物を用いると、大型インクジェット記録装置によって、例えば、Ａ０版程度の大型記録媒体に優れた画像を形成することができる。
【００７２】
２．インクセット
本実施形態に係るインクセットは、少なくとも１種類の上記非水系インク組成物を備えたものである。
【００７３】
上記の非水系インク組成物をそれぞれ単独または複数備えたインクセットとしてもよいし、さらに一または複数の他のインク組成物を備えたインクセットとしてもよい。インクジェット記録用インクセットに備えることができる他のインク組成物としては、シアン、マゼンタ、イエロー、ライトシアン、ライトマゼンタ、ダークイエロー、レッド、グリーン、ブルー、オレンジ、バイオレット等のカラーインク組成物、ブラックインク組成物、ライトブラックインク組成物等が挙げられる。
【００７４】
３．インクカートリッジ
本実施形態に係るインクカートリッジは、上記のインクセットを備えている。これによれば、上記の非水系インク組成物を備えたインクセットを容易に運搬することができる。
【００７５】
４．インクジェット記録方法
本実施形態に係るインクジェット記録方法は、インクジェット記録装置により、上記非水系インク組成物の液滴を記録媒体上に吐出し、該液滴を記録媒体上に付着させて記録を行うものである。インクジェット記録装置を用いると、一定量の非水系インク組成物を記録媒体上に吐出することができる。
【００７６】
上記の記録方法に用いられるインクジェット記録方式としては、静電誘引力を利用してインクを吐出させる電界制御方式、ピエゾ素子の駆動圧力を利用してインクを吐出させるドロップ・オン・デマンド方式（または圧力パルス方式）、高熱によって気泡を形成し成長させることによって生じる圧力を利用してインクを吐出させるバブルまたはサーマルジェット方式等が挙げられる。
【００７７】
本発明はまた、上記のインクジェット記録方法によって、画像が形成された記録物を提供することができる。本発明に係る記録物によれば、白色の黄味を抑制し、かつ、印刷物の商品価値の上で好ましいとされるわずかに青味を帯びた白色の画像が記録された記録物を得ることができる。
【００７８】
５．実施例
以下、実施例によって本発明を具体的に説明するが、これらは本発明に範囲を限定するものではない。
【００７９】
５．１  白色インク組成物の調製
（１）重合体粒子の製法
２Ｌの反応容器に、スチレン１００質量部、α−メチルスチレンダイマー１質量部、ｔ−ドデシルメルカプタン１４質量部、ドデシルベンゼンスルホン酸ナトリウム０．８質量部、過硫酸カリウム１．０質量部および水２００質量部を入れ、窒素ガス中で撹拌し、８０℃まで加温して６時間乳化重合を行った。これにより、得られた重合体粒子は、平均粒径２５０ｎｍであった。
【００８０】
（２）中空樹脂エマルジョンの製法
上記方法にて得られた重合体粒子の１０質量部（固形分換算）とともにラウリル硫酸ナトリウム０．３質量部、過硫酸カリウム０．５質量部、および水４００質量部を反応容器に入れ、そこにジビニルベンゼン１１．６質量部（純度５５質量％；残余が１官能ビニルモノマーのもの）、エチルビニルベンゼン８．４質量部、メタクリル酸５質量部、およびメタクリル酸メチル７５質量部の混合物による架橋重合性モノマー組成物を添加し、３０℃で１時間撹拌し、さらに７０℃で５時間撹拌しながら乳化重合処理を行い、水系分散液を得た。得られたものを粒度分析計（日機装社製、マイクロトラックＵＰＡ）で測定したところ、粒径は５２０ｎｍであり、別途、透過型電子顕微鏡で観察したところ中空樹脂微粒子であった。こうして得られたエマルジョンを中空樹脂エマルジョンとする。
【００８１】
（３）中空樹脂エマルジョンのＤＥＧＤＥ分散液の調製
得られた中空樹脂エマルジョンを遠心分離法によって水分と分離し、４０℃にて３日間、減圧乾燥を行うことによりさらに水分を除去した。得られた中空樹脂エマルジョンを丸底フラスコへ秤量し、固形分濃度が２０質量％となるようにジエチレングリコールジエチルエーテル（ＤＥＧＤＥ）を添加し、マグネチックスターラーを用いて２４時間撹拌を行った。引き続き、超音波洗浄槽に中空樹脂エマルジョンのＤＥＧＤＥ分散液の入った丸底フラスコを設置し、超音波分散を行いながらアスピレーターにて８時間減圧脱気処理を行うことによって、中空樹脂エマルジョン中の空気をＤＥＧＤＥで完全に置換した。得られた分散液を中空樹脂エマルジョンのＤＥＧＤＥ分散液とした。
【００８２】
（４）シアン顔料分散液の調製
Ｃ．Ｉ．ピグメントブルー１５：３を１５質量部、分散剤（フローレンＤＯＰＡ−３３、共栄社化学社製）９質量部、ジエチレングリコールジエチルエーテル残量からなる混合物を、ディゾルバーを用いて１時間混合撹拌した後、直径２ｍｍのジルコニアビーズを充填したサンドミルにて予備分散を行い、顔料粒子の平均粒子径が５μｍ以下になるまで予備分散を行った。引き続き、顔料分散液をセパレータで分離し、直径０．３ｍｍのジルコニアビーズを充填したサンドミルを用いて、平均粒子径が２００ｎｍ以下になるまで分散処理を行った。
【００８３】
（５）白色インク組成物の調製
上記のようにして得られた中空樹脂エマルジョンのＤＥＧＤＥ分散液およびシアン顔料
分散液を用いて、表１に記載の組成となるように白色インク組成物１〜８を調製した。すなわち、各素材を所定量秤量し、マグネチックスターラーで３０分間撹拌して十分に混合した後、樹脂エマルジョンＮ−２０４３−６０ＭＥＸ（固形分濃度を１５質量％へ調製したもの）を添加し、さらに３０分間撹拌して十分に混合した。その後、中空樹脂エマルジョンのＤＥＧＤＥ分散液およびシアン顔料分散液を添加してさらに１時間混合撹拌した。得られた生成物を１０μｍのＰＴＦＥ製メンブランフィルターを用いてろ過を行い、白色インク組成物１〜８とした。
【００８４】
【表１】
2009235153.tif 000006
表１において、ジエチレングリコールジエチルエーテル、テトラエチレングリコールジメチルエーテルは、日本乳化剤社製のものを用いた。また、γ−ブチロラクトンは、関東
化学社製のものを用いた。なお、単位は質量％である。
【００８５】
５．２  白色度の評価
インクジェットプリンターＳＰ−３００Ｖ（ローランドＤ．Ｇ．社製）を用い、白色インク組成物１をブラック列に充填し、加熱温度４０℃にてベタ画像印刷を行った。記録媒体には、Ａ４サイズにカットした透明ＰＶＣフィルム「ＬＬＳＰＣ１３７（桜井社製）」を用いた。引き続き、ブラック列に白色インク組成物２〜８を順次充填し、同様の方法によりベタ画像印刷を行った。その後、常温にて８時間記録媒体を乾燥させてから印刷面の白色度測定を行った。
【００８６】
白色度測定は、分光光度計（ＧＲＥＴＡＧ−Ｍａｃｂｅｔｈ社製、ＡＧ  Ｔｙｐｅ  Ｓｐｅｃｔｒｏｌｉｎｏ）を用い、白色基準基板上でＬ＊値、ａ＊値、およびｂ＊値を測定することにより評価した。ここで、Ｌ＊値は白色度の指標であり数値が大きいほど白色度に優れるが、ａ＊値およびｂ＊値は、−２＜ａ＊＜−０．５かつ−２＜ｂ＊＜−０．５である場合に、白色の黄味が抑制された、印刷物の商品価値の上で好ましいとされるわずかに青味を帯びた白色の画像が得られる。表２に白色度測定の結果を示す。
【００８７】
【表２】
2009235153.tif 000007
表２の結果より、白色インク組成物３〜７を用いた実施例１〜５では、ａ＊値およびｂ＊値が上記範囲内となり、白色の黄味が抑制され印刷物の商品価値の上で好ましいとされるわずかに青味を帯びた白色の画像が得られた。
【００８８】
一方、白色インク組成物１を用いた比較例１では、ａ＊値およびｂ＊値が共に上記範囲外となり、白色の黄味の残存する印刷物の商品価値の上で好ましくないとされる白色の画像が得られた。
【００８９】
白色インク組成物２を用いた比較例２では、ｂ＊値が上記範囲外となり、白色の黄味は抑制されたが、やや青味の強い印刷物の商品価値の上で好ましくないとされる白色の画像が得られた。
【００９０】
シアン顔料を含有しない白色インク組成物８を用いた比較例３では、ａ＊値が上記範囲外となり、白色の黄味の残存する印刷物の商品価値の上で好ましくないとされる白色の画
像が得られた。
【００９１】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。